(57)【特許請求の範囲】
【請求項１】
（Ａ）Ｒ3ＳｉＯ1/2単位およびＳｉＯ2単位からなり、平均式が一般式（１）：、
ＲnＳｉＯ(4-n)/2  ‥‥（１）
（式中、Ｒは炭素数１〜６までの炭化水素基またはフェニル基を表し、ｎは１．０から１．８までの値を表す。）
である有機シリコーン樹脂を１０．０〜２０．０質量％と、
（Ｂ）下記一般式（２）：
【化１】
0005154757.tif 000005
（式中、Ｒ1はフィトステロール残基、Ｒ2は炭素数が１８〜２２の高級アルコール残基を表す。）
で表されるダイマージリノール酸・フィトステロール・高級アルコールエステルを２．０〜２０．０質量％と、を配合し、
前記（Ｂ）は、前記（Ａ）の１／５〜１の量（質量比）であることを特徴とするペンシル状化粧料。
【請求項２】
前記一般式（２）におけるＲ2がベヘニルアルコール残基であることを特徴とする請求項１に記載のペンシル状化粧料。
【請求項３】
化粧料中に、さらにグンジョウまたはパール剤を含むことを特徴とする請求項１又は２に記載のペンシル状化粧料。
【発明の詳細な説明】
【技術分野】
【０００１】
本発明はペンシル状化粧料に関し、特に使用時および切削時の欠け、ひび、折れ等が抑制されたペンシル状化粧料に関する。
【背景技術】
【０００２】
一般に化粧持ちのよいアイライナーペンシル、アイブローペンシルなどのペンシル状化粧料は、固型油分、流動油分、揮発油分、樹脂を主成分とし、塗布後、処方中の揮発油分が揮散すると連続的な皮膜を皮膚上に形成するものである。生成された皮膜は水に不溶であるから汗や涙に滲まず、皮脂にも強く、取り除く際はリムーバーで濡らせばはがし取ることができる。このタイプのペンシル状化粧料は使用性の点から樹脂の選択が重要である。近年開発された有機シリコーン樹脂（例えばトリメチルシロキシケイ酸のデカメチルシクロペンタシロキサン５０％溶液）を用いたペンシル状化粧料は、なめらかに描けて、耐水性、耐油性が良好で、化粧持ちに優れているため、汎用されている樹脂である。
【０００３】
一方、ペンシル状化粧料の形態としては、鉛筆のように削って使用するタイプと、シャープペンシルのように繰り出して使用するタイプがあり、繰り出しタイプには、カートリッジ式に中身が取り替えられるタイプがある。
【０００４】
しかしながら、上記有機シリコーン樹脂を比較的多く配合（２０％程度）した化粧持ちの良い軸流し込みタイプのアイライナーペンシル等は、切削時の折れ・くずれ等の切削性の点で問題があった。そのため有機シリコーン樹脂の配合量は１０％程度に抑えざるを得なくなり、有機シリコーン樹脂を高配合した切削性が良好な処方の構築は、ペンシル状化粧料において大きな課題であった。有機シリコーン樹脂を高配合しながらも特定の流動油分を用いることで切削性を改善した技術としては、特許文献１が知られているが、配合する色材等によっては切削性で問題が生じるという欠点があった。例えば酸化鉄系の顔料のように比較的吸油量が大きくない顔料を配合する場合は切削性で問題は生じないが、グンジョウやパール剤のように比較的吸油量が大きいものを配合した場合は切削性で問題が生じる場合があった。
【０００５】
一方で、近年各種のダイマー酸エステル系の油分がメーキャップ化粧料用の油分として有用であることが報告されており、例えば、ダイマー酸ステロールエステルを含有する化粧料（特許文献２）、ポリダイマージリノール酸ダイマージリノレイルとエチレン・プロピレンコポリマーを含有する油性化粧料（特許文献３）、１２−ヒドロキシステアリン酸とダイマー酸のエステルを含有する油性化粧料（特許文献４）、１種又は２種のアルコールとダイマー酸とのエステル化物を２種以上含有するかもしくは３種以上のアルコールとダイマー酸とのエステル化物を含有する化粧料（特許文献５）、ダイマー酸およびダイマージオールのエステル誘導体とアシルペプチドを含有する油性化粧料（特許文献６）等が開示されており、これらのダイマー酸エステル系の油分を配合した化粧料においては、塗布のしやすさやべたつきの無さ、臭いの無さといった点についての機能を有しているとされている。
【０００６】
【特許文献１】特開平１０−７２３１５号公報
【特許文献２】特開２００１−１９９９３７号公報
【特許文献３】特開２００２−１２８６２９号公報
【特許文献４】特開２００３−１１３０１５号公報
【特許文献５】特開２００３−２２６６０９号公報
【特許文献６】特開２００３−１６０４２４号公報
【発明の開示】
【発明が解決しようとする課題】
【０００７】
そこで本発明者らは、切削時の欠け等を低減すべく、樹脂として有機シリコーン樹脂を用いた場合の流動油分や半固形油分の組み合わせについて種々検討を重ねた結果、所定の半固形油分を用いれば、例えば折れやすい群青のペンシル状化粧料であっても、切削時の欠けや使用時の折れをほとんどなくすことができることを見い出し、本発明を完成した。
【課題を解決するための手段】
【０００８】
すなわち本発明は、
（Ａ）Ｒ3ＳｉＯ1/2単位およびＳｉＯ2単位からなり、平均式が一般式（１）：、
ＲnＳｉＯ(4-n)/2  ‥‥（１）
（式中、Ｒは炭素数１〜６までの炭化水素基またはフェニル基を表し、ｎは１．０から１．８までの値を表す。）
である有機シリコーン樹脂を１０．０〜２０．０質量％と、
（Ｂ）下記一般式（２）：
【０００９】
【化１】
0005154757.tif 000002
【００１０】
（式中、Ｒ1はフィトステロール残基、Ｒ2は炭素数が１８〜２２の高級アルコール残基を表す。）
で表されるダイマージリノール酸・フィトステロール・高級アルコールエステルを２．０〜２０．０質量％と、を配合したことを特徴とするペンシル状化粧料である。
【００１１】
本発明においては有機シリコーン樹脂を入れることで化粧持ちを良くし、またこの有機シリコーン樹脂を比較的多量に配合することによって切削時に折れや欠けが多く生じるのを、ダイマージリノール酸・フィトステロール・高級アルコールエステルを同時配合することによって防止したものである。
【発明の効果】
【００１２】
本発明のペンシル状化粧料は、切削時の欠けや、使用時の折れがなく、使用性に優れたものである。
【発明を実施するための最良の形態】
【００１３】
以下に、本発明の最良の実施の形態について説明する。
本発明で用いられる上記（Ａ）で示される有機シリコーン樹脂は、Ｒ3ＳｉＯ1/2単位およびＳｉＯ2単位の組み合わせからなり、その割合は平均式：ＲnＳｉＯ(4-n)/2（ｎは１．０から１．８までの値を表す。）を満足するように選ばれ、約１５００〜１００００までの平均分子量を有することが望ましい。
【００１４】
上記有機シリコーン樹脂はベンゼンに可溶であり、各種の方法で製造し得る。一例をあげると、一般式Ｒ3ＳｉＸ、およびＳｉＸ4（Ｘは加水分解し得る基、たとえば塩素、臭素、フッ素、アルコキシ基、たとえばメトキシ、エトキシなどの基、アシロキシ基を表す。）で示される化合物を、目的とする樹脂組成に応じてトルエン、ベンゼン、キシレンなどのごとき適当な溶媒に添加し、次いでこの溶媒を適当な酸性溶媒中における希望する加水分解および共縮合を得るのに十分な量の水中に加える。こうして得られた二相系から水相を除去し、残留する樹脂状物質を重炭酸ナトリウムあるいは他のアルカリ性物質の充分量を用いて中和し、溶媒を留去すれば目的の有機シリコーン樹脂が得られる。
【００１５】
このような有機シリコーン樹脂としては、例えばＫＦ７３１２Ｆ、ＫＦ７３１２Ｊ、ＫＦ７３１２Ｋ、ＫＦ９００１、ＫＦ９００２（信越シリコーン社製商品名）、ＢＹ１１−０１８（東レ社製商品名）等が挙げられる。
有機シリコーン樹脂は、あらかじめ揮発油分（溶剤）に溶解させたものを化粧料中に配合することが望ましい。この時の揮発油分としては、例えばデカメチルシクロペンタシロキサン、オクタメチルシクロテトラシロキサン、イソパラフィン等が挙げられる。
【００１６】
本発明における有機シリコーン樹脂の配合量はペンシル状化粧料全量中の１０．０〜２０．０質量％、好ましくは１０．０〜１５．０質量％である。有機シリコーン樹脂が１０．０質量％未満では化粧持ちが悪く、２０．０質量％を超えて配合すると使用性が悪くなる。
【００１７】
本発明で用いられる上記（Ｂ）で示されるダイマージリノール酸・フィトステロール・高級アルコールエステルは半固形油分であり、Ｒ2としては、ステアリルアルコール残基、ベヘニルアルコール残基が挙げられるが、その中でもＲ2がベヘニルアルコール残基であるダイマージリノール酸・フィトステロール・ベヘニルアルコールエステルが好ましく用いられる。
【００１８】
ダイマージリノール酸・フィトステロール・高級アルコールエステルは、例えば、１モルのダイマージリノール酸と、１モルのフィトステロール及び１モルの高級アルコールとをエステル化反応させた後、水洗し、脱臭処理を行うことにより得ることができる。
【００１９】
本発明におけるダイマージリノール酸・フィトステロール・高級アルコールエステルの配合量はペンシル状化粧料全量中の２．０〜２０．０質量％、好ましくは５．０〜１５．０質量％である。ダイマージリノール酸・フィトステロール・高級アルコールエステルが２．０質量％未満では切削性が悪く、２０．０質量％を超えて配合すると使用性が悪くなる。
【００２０】
ダイマージリノール酸・フィトステロール・高級アルコールエステルは、有機シリコーン樹脂の１／５〜１の量（質量比）を用いるのが好ましい。
【００２１】
本発明のペンシル状化粧料には、上記必須成分以外に、流動油分を用いることが好ましい。かかる流動油分としては、例えば２−エチルヘキサン酸セチル、トリイソステアリン酸グリセリル、ジカプリン酸ネオペンチルグリコール、イソステアリルアルコールリンゴ酸ジエステル、トリメチロールプロパントリイソオクタノエート、イソオクタン酸トリグリセリド、ペンタエリスリトールテトライソオクタノエート、パルミチン酸オクチル、クエン酸アセチルトリブチル、ジメチルポリシロキサン（6〜5000cs）、メチルフェニルポリシロキサン、デカメチルシクロペンタシロキサン、オクタメチルシクロテトラシロキサン、イソパラフィンから選ばれる一種または二種以上が挙げられる。
このうち特に好ましいものは、イソステアリルアルコールリンゴ酸ジエステル、イソオクタン酸トリグリセリド、メチルフェニルポリシロキサン、デカメチルシクロペンタシロキサン、オクタメチルシクロテトラシロキサン、イソパラフィンである。
【００２２】
また上記以外に含ませ得る半固形油分としては、例えば吸着精製ラノリン、ジペンタエリトリット脂肪酸エステル、マカデミアナッツ脂肪酸フィトステリルが挙げられる。
【００２３】
本発明のペンシル状化粧料における流動油分とダイマージリノール酸・フィトステロール・高級アルコールエステル以外の半固形油分の合計配合量は、ペンシル状化粧料全量中、１〜６０質量％であることが望ましい。
【００２４】
本発明のペンシル状化粧料には、さらにワックスを含むことができる。かかるワックスとしては、例えば、カルナバロウ、キャンデリラロウ、ビースワックス、モクロウ、セレシンワックス、マイクロクリスタリンワックス、固形パラフィンワックス等が挙げられる。
【００２５】
本発明のペンシル状化粧料におけるワックスの配合量は、ペンシル状化粧料全量中、１０〜４０質量％であることが望ましい。
【００２６】
本発明のペンシル状化粧料としては、アイライナーペンシル、アイブローペンシルの他に、リップペンシル、ペンシル状アイシャドーが含まれる。
【００２７】
本発明のペンシル状化粧料には、上記成分に加えて必要に応じ、固形油分、顔料、色材、保湿剤、防腐剤、酸化防止剤、香料、薬剤、溶剤等を本発明の効果を損なわない質的、量的条件下で使用することが可能である。特に本発明によれば、グンジョウやパール剤を切削性の点で問題なく用いることができる。
【実施例】
【００２８】
本発明について以下に実施例を挙げてさらに詳述するが、本発明はこれによりなんら限定されるものではない。配合量は特記しない限り質量％で示す。
【００２９】
実施例１〜４、比較例１〜４
表１および表２に示す組成のアイライナーペンシル（鉛筆状）を製造し、切削時の欠けについて評価した。その結果を表１，２に示す。製造方法および評価方法は次のとおりである。
【００３０】
［製造方法］
固形油分、半固形油分、流動油分、界面活性剤および酸化防止剤を９５℃で加熱溶解し、ここに色材と体質顔料を分散・混合した後、有機シリコーン樹脂液（トリメチルシロキシケイ酸５０％デカメチルシクロペンタシロキサン溶液）とデカメチルシクロペンタシロキサンを９０℃で分散・混合する。次いで脱気後、容器に充填する。
【００３１】
［切削時の欠けの評価方法］
切削テストとして、次の２つのテスト法（Ａ法（通常の切削を加味した切削テスト）、Ｂ法（通常の切削を行う場合よりも過酷な切削テスト））を実施した。
【００３２】
（１）Ａ法
切削テストとして、先付けした軸から露出した芯の部分をナイフでカットし、シャープナーで先端を尖らさず、直径約２ｍｍとなるまでゆっくりと回しながら削り、以下同じ操作を鉛筆が短くなるまで繰り返す。１本について折れ２回以下を合格とする。なお、シャープナーは市販のシャープナーを使用した。各サンプルにつき、１０本ずつ使用し、不合格の本数を調べた。
【００３３】
（２）Ｂ法
軸から露出した芯を、先端を尖らせたまま、シャープナーでゆっくりと回しながら削り、鉛筆が短くなるまで連続的に削る。１本について折れ２回以下を合格とする。シャープナーはＡ法の場合と同様である。各サンプルにつき、１０本ずつ使用して不合格の本数を調べた。
【００３４】
【表１】
0005154757.tif 000003
【００３５】
【表２】
0005154757.tif 000004
【００３６】
実施例５  ペンシル状リップライナー
セレシン                            １０．０  質量％
マイクロクリスタリンワックス          ３．０
キャンデリラロウ                      ３．０
イソオクタン酸トリグリセリド          ９．９６
デカメチルシクロペンタシロキサン      ３．０
ダイマージリノール酸・フィトステロール・ベヘニルアルコールエステル  ５．０
有機シリコーン樹脂液                ２５．０
（トリメチルシロキシケイ酸５０％デカメチルシクロペンタシロキサン溶液）
セスキイソステアリン酸グリセリル      １．０
酸化防止剤                            ０．０４
色材                                ３０．０
体質顔料（セリサイト）                残部
（製法）
実施例１〜４と同様にして製造した。
【００３７】
実施例６  ペンシル状アイシャドー
セレシン                            １０．０  質量％
マイクロクリスタリンワックス          ３．０
キャンデリラロウ                      ２．０
メチルフェニルポリシロキサン（シリコンＫＦ５６）  ９．９６
デカメチルシクロペンタシロキサン      ６．０
ダイマージリノール酸・フィトステロール・ベヘニルアルコールエステル  ５．０
有機シリコーン樹脂液                ２５．０
（トリメチルシロキシケイ酸５０％デカメチルシクロペンタシロキサン溶液）
セスキイソステアリン酸グリセリル      １．０
酸化防止剤                            ０．０４
色材                                ２０．０
体質顔料（マイカ）                    残部
（製法）
実施例１〜４と同様にして製造した。